Brevet FR3063672A1 — publié le 20180914

PROCEDE DE FABRICATION DE PIECES EN COMPOSITE POLYMERE THERMOPLASTIQUE, ET OBJET OBTENU PAR LEDIT PROCEDE [0001] L'invention appartient au domaine des objets en composite polymère thermoplastique. Plus particulièrement, l'invention concerne un procédé de fabrication de pièces en composite polymère comportant une matrice polymère thermoplastique. L'invention concerne également un objet en composite polymère thermoplastique notamment issu d'un tel procédé. [Art antérieur [0002] Des objets à base de composite polymère, comportant un renfort fibreux maintenu dans une matrice de polymères rigide, sont de plus en plus utilisés dans tous les domaines, notamment les domaines du bâtiment, de l'automobile, de l'aéronautique et de l'aérospatiale. En effet, ces composites polymères renforcés par des fibres présentent un rapport résistance / poids élevé et des propriétés mécaniques souhaitables qui les rendent de plus en plus populaires pour la fabrication d'objets tels que peaux, raidisseurs, traverses, caisse en blanc, profilés, nacelles, portes, empennages, dérives, ailerons ou volets. [0003] Les polymères utilisés pour la réalisation de ces objets sont souvent des polymères thermodurcissables et les techniques de réalisation de ces objets incluent généralement la réalisation de plusieurs pièces à assembler par des procédés d'injection basse pression, d'imprégnation, de moulage par infusion, d'infusion de résine assistée par le vide (VARI), de pultrusion, de moulage par infusion sous vide, de moulage par infusion sous pression, de moulage par transfert de résine et ses variantes, ou de moulage de pré-imprégnés. [0004] Diverses techniques sont utilisées pour assembler ces pièces en composite polymère. Ces techniques de fixation comprennent principalement la fixation mécanique et le collage (adhésifs). Les assemblages à rivets sont relativement coûteux (e.g. main d'ceuvre) et complexes à mettre en oeuvre, et les rivets utilisés augmentent le poids global. Les liaisons adhésives (e.g. colles époxydes ou polyesters ou polyuréthanes) sont également coûteuses et complexes, car elles nécessitent une préparation spéciale des surfaces à coller ensemble et généralement la mise en oeuvre d'une cuisson et/ou d'un outillage particulier. De plus, outre des moyens de fixation non optimaux, ces composites polymères thermodurcissables ne sont pas recyclables. Réf [0527-Ark83] 3063672 2 [0005] Pour répondre à ces problèmes, la réalisation de pièces en matériaux thermoplastiques, pouvant être assemblées par des techniques de soudage, a été proposée. Dans le soudage, la température des pièces à assembler est élevée au-dessus de la température de fusion ou ramollissement de la matrice polymère, les pièces sont 5 placées dans la position de l'assemblage jusqu'au refroidissement de la résine pour obtenir une liaison mécanique de la zone assemblée. [0006] Ainsi, des objets en polymère thermoplastique ont été développés. Ils sont généralement recyclables et peuvent être fixés par des techniques de soudages. Néanmoins, ces objets en polymère thermoplastique sont constitués par des procédés non 10 compatibles avec les machines développées pour les objets en composite polymère thermodurcissable. En outre de tels systèmes nécessitent la mise en oeuvre de températures élevées (généralement supérieures à 100 °C) pour la création des pièces à assembler. Cette contrainte est particulièrement limitative pour la réalisation de pièces de grandes tailles. 15 [0007] Par conséquent, il existe un besoin pour un procédé de fabrication d'objets en composite polymère thermoplastique capable de répondre aux problèmes engendrés par les méthodes existantes, aisé à mettre en oeuvre, et ne nécessitant pas de haute température pour la fabrication des pièces constitutives de l'objet en composite polymère thermoplastique. 20 ("Problème technique"( [0008] L'invention a donc pour but de remédier aux inconvénients de l'art antérieur. En particulier, l'invention a pour but de proposer un procédé de fabrication de pièces en composite polymère thermoplastique plus rapide que les procédés existants et permettant 25 également un assemblage, une réparation ou des ajustements aisés et rapides. [0009] L'invention a en outre pour but de proposer un objet en composite polymère thermoplastique, pouvant être fabriqué plus rapidement que les objets en composite polymère thermodurcissable classiques tout en étant de préférence majoritairement recyclable, résistant aux contraintes mécaniques et chimiques auxquels peuvent être 30 soumis l'objet lors de son utilisation. Réf [0527-Ark83] 3063672 3 iBrève description de l'inventionl [0010] A cet effet, l'invention porte sur un procédé de fabrication d'un objet en composite polymère thermoplastique, à partir d'au moins deux pièces en composite polymère thermoplastique, ledit composite polymère thermoplastique comportant un renfort fibreux 5 et une matrice de polymère thermoplastique, ledit procédé comprenant les étapes de : disposition des deux pièces en composite polymère thermoplastique de manière adjacente ou se chevauchant au niveau d'une zone d'interface d'assemblage, et chauffage pour faire fondre la matrice de polymère thermoplastique au niveau de ladite zone d'interface d'assemblage de façon à former un objet en composite 10 polymère thermoplastique comportant une interface soudée. [0011] En effet, l'utilisation de composite polymère thermoplastique comportant un polymère thermoplastique (méth)acrylique permet de réduire les temps de cycle par rapport notamment aux polymères thermodurcissables classiquement utilisés. Ainsi, il 15 permet un gain de temps de production comparé aux procédés classiques utilisant des polymères thermodurcissables. [0012] De plus, l'objet en composite polymère thermoplastique obtenu à partir du procédé de fabrication selon l'invention est aisément recyclable contrairement aux objets en composite polymère thermodurcissable habituellement utilisés dans ces domaines. 20 Enfin, la présence d'une interface soudée donne la possibilité, via une montée en température de l'interface, de réaliser des assemblages, des ajustements de positionnement des pièces ou encore des réparations sans nécessiter une installation particulière. [0013] Selon d'autres caractéristiques optionnelles du procédé : 25 - les au moins deux pièces en composite polymère thermoplastique sont des pièces en composite polymère thermoplastique (méth)acrylique. En outre, de préférence, le procédé comprend une étape préalable de fabrication d'au moins deux pièces en composite polymère thermoplastique (méth)acrylique, comportant un renfort fibreux et une matrice de polymère thermoplastique (méth)acrylique. En effet, dans le cadre de l'utilisation de 30 composite polymère thermoplastique (méth)acrylique, le procédé de fabrication selon l'invention, peut être mis en oeuvre à partir de pièces composite polymère thermoplastique fabriquées avec les équipements industriels actuellement les plus utilisés (e.g. moulage par injection basse pression, moulage par infusion) et ne nécessite donc pas, Réf [0527-Ark83] 3063672 4 contrairement aux pièces en composite polymère thermoplastique tels que les polyamides, de modifier l'outillage industriel actuellement utilisé dans les divers domaines d'application de l'invention. Ainsi, dans ce mode de réalisation, le procédé de fabrication selon l'invention ne comporte pas, contrairement à un procédé utilisant des polymères 5 thermoplastiques classiques (e.g. polyamides), une montée à des températures élevées (e.g. > 200 °C) sur l'ensemble des pièces et permet ainsi aisément l'assemblage de pièces ayant de grandes dimensions. - le renfort fibreux comporte des fibres sélectionnées parmi des fibres de carbone, ou des fibres de verre ou des fibres de basalte ou des fibres à base de polymères, ou des fibres 10 végétales, seules ou en mélange. - le renfort fibreux est à base de fibres présentant un rapport de forme d'au moins 1000. Un tel rapport de forme permet d'obtenir des objets en composite polymère thermoplastique ayant des propriétés mécaniques améliorées. - l'étape de fabrication d'au moins deux pièces en composite polymère thermoplastique, 15 comprend les sous-étapes suivantes : - imprégnation d'un renfort fibreux avec une composition liquide (méth)acrylique, - polymérisation de la composition liquide (méth)acrylique. - le procédé de fabrication comprend en outre une étape d'application d'une pression au niveau de l'interface d'assemblage. Cela permet de souder ensemble les au moins deux 20 pièces en composite polymère thermoplastique avec une interface soudée renforcée. - le polymère thermoplastique (méth)acrylique est sélectionné parmi les polymères thermoplastiques (méth)acryliques obtenus à partir d'une composition liquide (méth)acrylique couramment appelée « sirop » ou résine de polymère thermoplastique. Cette composition liquide (méth)acrylique est, utilisée pour imprégner le renfort fibreux, 25 puis polymérisée. Après polymérisation, elle constitue la matrice du composite polymère. La polymérisation est effectuée rapidement (e.g. entre 30 secondes et 3 heures) avec une bonne conversion afin d'augmenter la productivité. Une composition liquide ou un sirop comprenant un monomère (méth)acrylique et un polymère (méth)acrylique précurseur est décrit dans WO 2013/056845 et WO 2014/013028. Par exemple, le polymère 30 thermoplastique (méth)acrylique précurseur est sélectionné parmi le poly(méthacrylate de méthyle) (PMMA) ou les copolymères de méthacrylate de méthyle (MMA), ou leurs mélange. De façon préférée, le polymère thermoplastique (méth)acrylique précurseur peut Réf [0527-Ark83] 3063672 5 être choisi parmi un homopolymère de méthacrylate de méthyle (MMA) ou un copolymère comprenant au moins 50 %, de façon préférée au moins 70 %, de façon plus préférée au moins 80 %, avantageusement au moins 90 (3/0 et plus avantageusement au moins 95 (3/0 en poids de méthacrylate de méthyle. Les polymères (méth)acryliques obtenus, par 5 exemple des poly(méthacrylate de méthyle) (PMMA) ou les copolymères de méthacrylate de méthyle (MMA), ou leurs mélange sont particulièrement adaptés aux procédés industriels existant de fabrication des objets en composite polymère et confèrent aux objets en composite polymère des propriétés mécaniques et chimiques satisfaisantes. - le polymère thermoplastique (méth)acrylique possède une température de transition 10 vitreuse (Tg) comprise entre 50°C et 160°C, de préférence comprises entre 70°C et 140°C, et de manière encore plus préférée 90°C et 120°C. En outre, le polymère thermoplastique (méth)acrylique ou une partie du polymère thermoplastique (méth)acrylique possède un indice de fluage (MFI) selon l'ISO 1133 (230 °C/3,8 kg) inférieur à 20 g/10 min. De préférence, l'indice de fluage est inférieur à 18 g/10 min, plus 15 préférablement inférieur à 16 g/10 min, avantageusement inférieur à 13 g/10 min. Cela permet de faciliter la production de l'objet en composite polymère et ouvre aussi la voie à des assemblages, ajustement ou réparation aisés. - la matrice de polymère thermoplastique (méth)acrylique comprend en outre un ou plusieurs additifs ou charges. L'ensemble des additifs et charges facultatifs sont ajoutés 20 au sirop (méth)acrylique liquide avant l'imprégnation et/ou la polymérisation. Comme additifs, on peut citer des additifs organiques comme les modifiants chocs ou des copolymères à blocs, des stabilisateurs thermiques, des stabilisateurs aux UV, des lubrifiants et des mélanges de ceux-ci. Le modifiant chocs est sous forme de particules fines ayant un coeur élastomère et au moins une enveloppe thermoplastique, la taille des 25 particules étant en général inférieure à 1 lm et avantageusement de 50 à 300 nm. Le modifiant choc est préférablement préparé par polymérisation en émulsion. La proportion de modifiants chocs dans la matrice thermoplastique polymère est de 0 à 50 %, de préférence de 0 à 25 %, et avantageusement de 0 à 20 (3/0 en poids. Comme charges, on peut citer des nanotubes de carbone ou des charges minérales, y compris des 30 nanocharges minérales (h02, silice). - les pièces en composite polymère thermoplastique sont fabriquées à une température inférieure à 150°C, de préférence inférieure à 120 °C, de façon encore plus préférée inférieure à 100°C. En effet, la composition liquide (méth)acrylique, utilisée pour lors de la Réf [0527-Ark83] 3063672 6 fabrication des pièces en composite polymère, est liquide à une température bien inférieure aux températures de fusion classiques des thermoplastiques classiques. Ainsi, cela permet de réaliser les pièces en composite polymère thermoplastique qui sont de très grandes dimensions sans avoir à mettre en oeuvre des procédés où lesdites pièces sont 5 chauffées à des températures élevées. - les pièces en composite polymère thermoplastique sont fabriquées par moulage par injection basse pression, moulage par infusion ou par moulage de ruban pré-imprégnés de composite polymère thermoplastique (méth)acrylique. - au moins une des deux pièces en composite polymère thermoplastique comporte une 10 couche de polymères thermoplastiques (méth)acryliques d'au moins 0,5 mm, de préférence 1 mm, de façon préférée d'au moins 2 mm d'épaisseur, sur la surface destinée à être soudée. Cela permet notamment d'éviter l'apparition de zones à moindre concentration en résine au niveau d'une interface soudée pourrait entrainer une fragilisation de l'objet en composite polymère thermoplastique. 15 - lors de l'étape de chauffage, la température au niveau de l'interface d'assemblage est comprise entre 160 et 300°C, de préférence entre 200 et 250°C. - la matrice de polymère thermoplastique, de préférence (méth)acrylique, est fondue par une technique sélectionnée parmi : le soudage par ultrasons, le soudage par induction, le soudage par fil résistif, le soudage par friction-agitation, le soudage au laser, le chauffage 20 par infrarouge ou par rayonnement ultraviolet, de préférence par soudage par fil résistif. - au moins une des deux pièces en composite polymère thermoplastique comporte au moins un filament résistif positionné au niveau de l'interface d'assemblage. [0014] L'invention porte en outre sur objet en composite polymère thermoplastique 25 fabriqué à partir d'au moins deux pièces en composite polymère thermoplastique caractérisé en ce que ledit composite polymère thermoplastique comporte un renfort fibreux et une matrice de polymère thermoplastique, de préférence (méth)acrylique, et en ce que les au moins deux pièces en composite polymère thermoplastique sont reliées par une interface soudée. 30 Réf [0527-Ark83] 3063672 7 [0015] Selon d'autres caractéristiques optionnelles de l'objet : - l'objet en composite polymère thermoplastique ne comprend pas plus de 50 (3/0, de préférence pas plus de 30 (3/0, de façon plus préférée pas plus de 10 (3/0 en poids de polymères thermodurcissables tel qu'une résine époxyde. Ainsi, l'objet en composite 5 polymère thermoplastique selon l'invention présente un gain très significatif en termes de temps de production et une capacité accrue à être recyclée. De même, l'objet en composite polymère thermoplastique ne comprend pas plus de 10 (3/0, de préférence pas plus de 8%, en poids de colles, de préférence de colles thermodurcissables. - l'objet en composite polymère thermoplastique est sélectionné parmi : un revêtement 10 constitué d'une pluralité de panneaux, un garde-corps, un profilé de fenêtre, le fuselage d'un aéronef, des renforts pour la construction, une traverse (notamment de véhicule), une partie de caisse en blanc, une nacelle, un empennage, une dérive, un aileron, un volet, une pale d'hydrolienne, une coque, un pont, une cloison de bateau, des pièces d'habillages (capotage) pour automobile. 15 [0016] D'autres avantages et caractéristiques de l'invention apparaitront à la lecture de la description suivante donnée à titre d'exemple illustratif et non limitatif, en référence aux Figures annexées qui représentent : - Figure 1, un schéma d'un mode de réalisation préféré d'un procédé de fabrication 20 selon l'invention. Les étapes en pointillées sont optionnelles. - Figures 2A, à 2E, des vues en coupe schématiques d'assemblages de pièces en composite polymère thermoplastique. - Figures 3A et 3B, deux illustrations simplifiées en vue du dessus d'une coupe longitudinale de deux pièces d'un profilé de fenêtre assemblées conformément au 25 procédé selon l'invention. - Figures 4A et 4B, une vue schématique en perspective de traverses de véhicule selon l'invention. - Figure 5, une vue schématique en perspective d'une portion de fuselage d'aéronef selon l'invention. 30 Réf [0527-Ark83] 3063672 8 1Description de l'inventionl [0017] Dans la suite de la description, l'« interface soudée », correspond au joint soudé entre des pièces, ou des parties de pièce. Elle se rapporte à la zone fondue, c'est-à-dire la zone de polymère thermoplastique qui est passée à l'état liquide au cours de l'opération de 5 soudage. Le soudage selon l'invention peut être réalisé avec ou sans apport de matière thermoplastique d'apport notamment (méth)acrylique. [0018] Par « filament résistif» on entend au sens de l'invention un filament comprenant un matériau présentant une résistivité supérieure à 1 10-2 0 mm2trn à 20 °C, par exemple supérieure à 0,1 0 mm2trn à 20 °C. Le filament résistif peut par exemple comprendre du 10 métal ou un alliage de métal ou tous autres éléments organiques conducteurs à base de carbone comme un fil ou film polymérique conducteur à base de noir de carbone, de nanotubes de carbone, de graphènes.. De préférence, le filament résistif possède une température de fusion élevée et supérieure à la température de ramollissement ou écoulement (e.g. transition vitreuse) du polymère thermoplastique (méth)acrylique selon 15 l'invention. La température de fusion du filament résistif est de préférence supérieure à 300°C, de façon plus préférée supérieure à 500°C, par exemple supérieure à 750°C. Dans le cas d'un fil ou film polymère conducteur, il devra présenter une température d'écoulement au moins égale à celle du polymère thermoplastique, de préférence (méth)acrylique. 20 [0019] L'expression « composite polymère », au sens de l'invention, désigne un matériau multicomposant comprenant au moins deux composants non miscibles dans lequel au moins un composant est un polymère et l'autre composant peut par exemple être un renfort fibreux. [0020] On entend par « renfort fibreux » ou « substrat fibreux », au sens de l'invention, 25 plusieurs fibres, des stratif ils unidirectionnels ou un mat à filament continu, des tissus, des feutres ou des non-tissés qui peuvent être sous la forme de bandes, nappes, tresses, mèches ou pièces. [0021] On entend par « matrice », une matière servant de liant et capable de transférer des efforts au renfort fibreux. La « matrice de polymère » comporte des polymères mais 30 peut également comporter d'autres composés ou matériaux. Ainsi, la « matrice de polymère (méth)acrylique », se rapporte à tout type de composés, polymères, oligomères, copolymères ou copolymères à blocs, acryliques et méthacryliques. Cependant, on ne Réf [0527-Ark83] 3063672 9 sortirait pas du cadre de l'invention si la matrice de polymère (méth)acrylique comprend jusqu'à 10% en poids, de préférence moins de 5% en poids d'autres monomères non acryliques, choisis par exemple dans le groupe : butadiène, isoprène, styrène, styrène substitué tel que l'a-methylstyrène ou le tert-butylstyrène, cyclosiloxanes, 5 vinylnaphthalènes et vinyl pyridines. [0022] Par « polymère », on entend soit un copolymère soit un homopolymère. On entend par « copolymère », un polymère regroupant plusieurs unités monomères différentes et par « homopolymère », un polymère regroupant des unités monomères identiques. On entend par « copolymère à blocs », un polymère comprenant une ou 10 plusieurs séquences ininterrompues de chacune des espèces polymères distinctes, les séquences polymères étant chimiquement différentes l'une de l'autre et étant liées entre elles par une liaison covalente. Ces séquences polymères sont encore dénommées blocs polymères. [0023] Le terme « amorceur radicalaire », au sens de l'invention, désigne un composé 15 qui peut démarrer/initier la polymérisation d'un monomère ou de monomères. [0024] Le terme « polymérisation », au sens de l'invention, désigne le procédé de conversion d'un monomère ou d'un mélange de monomères en un polymère. [0025] Le terme « monomère », au sens de l'invention, désigne une molécule qui peut subir une polymérisation. 20 [0026] On entend par « polymère thermoplastique », au sens de l'invention, un polymère généralement solide à température ambiante, pouvant être cristallin, semi-cristallin ou amorphe, et qui se ramollit lors d'une augmentation de température, en particulier après passage de sa température de transition vitreuse (Tg) et s'écoule à plus haute température et pouvant observer une fusion franche au passage de sa température dite de 25 fusion (Tf) (lorsqu'il est semi-cristallin), et qui redevient solide lors d'une diminution de température en dessous de sa température de fusion et en dessous de sa température de transition vitreuse. Cela s'applique également pour des polymères thermoplastiques légèrement réticulés par la présence de monomères ou d'oligomères multifonctionnels dans la formulation du « sirop » (méth)acrylate, en pourcentage massique de préférence 30 moins de 10%, de préférence moins de 5% et de façon préférée moins de 2%, tel que par exemple des agents réticulant en pourcentage massique inférieur à 1 %, ou inférieur à Réf [0527-Ark83] 3063672 10 0,5%, qui peuvent être thermoformés lorsqu'ils sont chauffés au-dessus de la température de ramollissement. [0027] On entend par « polymère thermodurcissable », au sens de l'invention, une matière plastique qui se transforme de manière irréversible par polymérisation en un 5 réseau polymère insoluble. [0028] On entend par « monomère (méth)acrylique », tout type de monomère acrylique et méthacrylique. [0029] On entend par « polymère (méth)acrylique », un polymère comprenant essentiellement des monomères (méth)acryliques qui représentent au moins 50% en 10 poids ou plus du polymère (méth) acrylique. [0030] Le terme « PMMA », au sens de l'invention, désigne des homo- et copolymères de méthacrylate de méthyle (MMA), le rapport en poids de MMA dans le PMMA étant de préférence d'au moins 70 % en poids pour le copolymère de MMA. 15 [0031] Dans la suite de la description, les mêmes références sont utilisées pour désigner les mêmes éléments. [0032] Selon un premier aspect, l'invention porte sur procédé 100 de fabrication d'un objet 1 en composite polymère thermoplastique à partir d'au moins deux pièces en composite polymère thermoplastique, ledit composite polymère thermoplastique 20 comportant un renfort fibreux et une matrice de polymère thermoplastique, tel que représenté dans la figure 1. De façon préférée, le procédé est mis en oeuvre à partir d'au moins deux pièces en composite polymère thermoplastique (méth)acrylique, ledit composite polymère thermoplastique (méth)acrylique comportant un renfort fibreux et une matrice de polymère thermoplastique (méth)acrylique. 25 [0033] Ce procédé comprend principalement les étapes suivantes : disposition 120 des deux pièces 10 en composite polymère thermoplastique de manière adjacente ou se chevauchant au niveau d'une zone d'interface d'assemblage 11, et chauffage 130 pour faire fondre la matrice de polymère thermoplastique au niveau 30 de ladite zone d'interface d'assemblage 11 de façon à former un objet 1 en composite polymère thermoplastique comportant une interface soudée 12. Réf [0527-Ark83] 3063672 11 [0034] Les polymères thermoplastiques (méth)acryliques entrant dans la constitution de la matrice associée au renfort fibreux, peuvent être choisis parmi les polymères et copolymères de la famille des acryliques comme les polyacrylates. Ils sont plus 5 particulièrement sélectionnés parmi le polyméthacrylate de méthyle (PMMA) ou ses dérivés ou les copolymères de méthacrylate de méthyle (MMA) ou leurs mélanges. [0035] De façon préférée, le polymère thermoplastique (méth)acrylique, formant la matrice de polymère thermoplastique (méth)acrylique, possède une température de transition vitreuse (Tg) comprises entre 50°C et 160°C, de préférence comprises entre 10 70°C et 140 °C, et de manière encore plus préférée 90°C et 120 °C ce qui présente un avantage par rapport à d'autres polymères thermoplastiques tels que les polyamines. En effet, les polyamines ont généralement des températures de fusion très élevées, à savoir à partir de 200°C et plus, ce qui ne facilite pas un assemblage sur site comme cela est le cas selon le procédé de l'invention. Les températures de transition vitreuse ou de fusion 15 peuvent être mesurées par les méthodes bien connues de l'homme du métier. De préférence, ces températures sont mesurées par Calorimétrie Différentielle à Balayage selon les conditions spécifiées dans les normes ISO 11357-2/2013 pour la Tg et ISO 11357-3/2011 pour la Tf. En outre le polymère thermoplastique (méth)acrylique ou une partie du polymère thermoplastique (méth)acrylique possède un indice de fluage (MFI) 20 selon l'ISO 1133 (230 °C/3,8 kg) inférieur à 20 g/10 min. De préférence, l'indice de fluage est inférieur à 18 g/10 min, plus préférablement inférieur à 16 g/10 min, avantageusement entre 0,1 g et 13g/10 min. [0036] Comme cela sera détaillé par la suite, la matrice de polymère thermoplastique (méth)acrylique peut être obtenue à partir de la polymérisation d'une composition liquide 25 (méth)acrylique comprenant un monomère (méth)acrylique ou un mélange de monomères (méth)acryliques, un polymère (méth)acrylique et au moins un amorceur radicalaire. [0037] La matrice de polymère thermoplastique (méth)acrylique est formée de polymères thermoplastiques (méth)acryliques mais elle peut comprendre en outre un ou plusieurs additifs et/ou une ou plusieurs charges. 30 [0038] Les charges carbonées peuvent être en particulier du charbon actif, de l'anthracite naturel, de l'anthracite synthétique, du noir de carbone, du graphite naturel, du graphite synthétique, des nanocharges carbonées ou leurs mélanges. Elles sont de préférence choisies parmi des nanocharges carbonées, en particulier des graphènes et/ou Réf : [0527-Ark83] 3063672 12 des nanotubes de carbone et/ou des nanofibrilles de carbone ou leurs mélanges. Ces charges permettent de conduire l'électricité et la chaleur, et permettent par conséquent d'améliorer la lubrification de la matrice polymère lorsqu'elle est chauffée. Elles peuvent permettre alors une réduction accrue des temps de cycle ou faciliter l'assemblage, 5 l'ajustement ou la réparation sur le site d'installation. [0039] Les charges minérales comprennent notamment les hydroxydes métalliques, qui se présentent plus particulièrement sous forme de trihydate d'alumine (Al(OH)3) ou d'hydroxyde de magnésium (Mg(OH)) et les nanocharges minérales telles que le carbonate de calcium, le dioxyde de titane ou la silice. 10 [0040] En tant qu'additifs, il est possible de mentionner les additifs organiques tels que les modificateurs de la résistance aux impacts ou les copolymères séquences, les stabilisateurs thermiques, les stabilisateurs UV, les lubrifiants, modificateurs de viscosité, les modificateurs de pH (soude), les modificateurs de granulométrie (sulfate de sodium), les biocides, et leurs mélanges. Ces additifs permettent d'améliorer notamment les 15 propriétés rhéologiques, chimiques et d'adhérence de la matrice de polymère thermoplastique (méth)acrylique. [0041] Le pourcentage massique de l'ensemble des additifs et des charges par rapport au poids total de matrice de polymère thermoplastique (méth)acrylique est de préférence inférieur à 30%, de préférence inférieur à 10%. 20 [0042] Le renfort fibreux se rapporte généralement à plusieurs fibres, des stratif ils unidirectionnels ou un mat à filament continu, des tissus, des feutres ou des non-tissés qui peuvent être sous la forme de bandes, nappes, tresses, mèches ou pièces. Plus particulièrement, un renfort fibreux comprend un assemblage d'une ou plusieurs fibres, généralement plusieurs fibres, ledit assemblage pouvant avoir différentes formes et 25 dimensions, unidimensionnelles, bidimensionnelles ou tridimensionnelles. La forme unidimensionnelle correspond à des fibres longues linéaires. Les fibres peuvent être discontinues ou continues. Les fibres peuvent être agencées de façon aléatoire ou de façon parallèle les unes aux autres, sous la forme d'un filament continu. La forme bidimensionnelle correspond à des mats fibreux ou des renforts non tissés ou des stratifils 30 tissés ou des faisceaux de fibres, qui peuvent également être tressés. Même si la forme bidimensionnelle a une certaine épaisseur et, par conséquent, en principe une troisième dimension, elle est considérée comme étant bidimensionnelle selon la présente invention. La forme tridimensionnelle correspond, par exemple, à des mats ou des renforcements Réf [0527-Ark83] 3063672 13 fibreux non-tissés ou des faisceaux empilés ou pliés de fibres ou des mélanges de ceux-ci, un assemblage de la forme bidimensionnelle dans la troisième dimension. [0043] Les fibres peuvent être discontinues ou continues. Lorsque les fibres sont continues, leur assemblage forme des tissus. De façon préférée, le renfort fibreux est à 5 base de fibres continues. Une fibre est définie par son facteur de forme, qui est le rapport entre la longueur et le diamètre de la fibre. Les fibres utilisées dans la présente invention sont des fibres longues obtenues à partir de fibres continues ou des fibres continues. Les fibres présentent un rapport de forme d'au moins 1000, de préférence au moins 1500, plus préférablement au moins 2000, avantageusement au moins 3000 et plus 10 avantageusement au moins 5000, encore plus avantageusement au moins 6000, encore plus avantageusement au moins 7500 et le plus avantageusement au moins 10000. Les fibres continues présentent un rapport de forme d'au moins 1000. Les dimensions d'une fibre peuvent mesurées par les méthodes bien connues de l'homme du métier. De préférence, ces dimensions sont mesurées par microscopie selon la norme ISO 137. 15 [0044] Les origines des fibres constituant le renfort fibreux peuvent être naturelles ou synthétiques. En tant que matériau naturel, on peut mentionner des fibres végétales, des fibres de bois, des fibres animales ou des fibres minérales. Des fibres végétales sont, par exemple, des fibres de sisal, jute, chanvre, lin, coton, noix de coco, et des fibres de banane. Des fibres animales sont, par exemple, de la laine ou des poils. Les fibres 20 minérales peuvent également être choisies parmi des fibres de verre, en particulier de type E, R ou S2, des fibres de basalte, des fibres de carbone, des fibres de bore ou des fibres de silice. [0045] En tant que matériau synthétique, il peut être mentionné des fibres polymères choisies parmi des fibres de polymères thermodurcissables, de polymères 25 thermoplastiques ou des mélanges de ceux-ci. Les fibres polymères peuvent être constituées de polyamide (aliphatique ou aromatique), polyester, alcool polyvinylique, polyoléfines, polyuréthanes, chlorure de polyvinyle, polyéthylène, polyesters insaturés, résines époxyde et esters vinyliques. [0046] De préférence, le renfort fibreux de la présente invention comporte des fibres 30 végétales, des fibres de bois, des fibres animales, des fibres minérales, des fibres polymères synthétiques, des fibres de verre, des fibres de basalte et des fibres de carbone, seules ou en mélange. De façon plus préférée, le renfort fibreux de la présente invention comporte des fibres de carbone et/ou des fibres de verre. De façon plus Réf [0527-Ark83] 3063672 14 préférée, le renfort fibreux de la présente invention consiste essentiellement en des fibres naturelles (végétales ou bois), des fibres de carbone ou des fibres de verre. [0047] Les fibres du renfort fibreux ont par exemple un diamètre compris entre 0,005 lm et 100 pm, de préférence entre 1 lm et 50 pm, plus préférablement entre 5 lm et 30 lm 5 et avantageusement, entre 10 lm et 25 pm. [0048] De préférence, les fibres du renfort fibreux de la présente invention sont choisies parmi des fibres continues pour la forme unidimensionnelle, ou parmi les fibres longues ou continues pour la forme bidimensionnelle ou tridimensionnelle du renfort fibreux. 10 [0049] Comme cela est présenté en figure 1, une première étape optionnelle de fabrication 110 d'au moins deux pièces 10 en composite polymère thermoplastique (méth)acrylique, peut comprendre les sous étapes suivantes : imprégnation 111 d'un renfort fibreux avec une composition liquide (méth)acrylique, 15 polymérisation 112 de la composition liquide (méth)acrylique, imprégnant ledit renfort fibreux. [0050] Un des avantages de la présente invention est que les pièces 10 en composite polymère thermoplastique peuvent être fabriquées à une température inférieure à 150°C, de préférence inférieure à 120°C, de façon encore plus préférée inférieure à 100°C. Par 20 exemple, l'étape d'imprégnation du renfort fibreux avec la composition liquide (méth)acrylique est réalisée à une température inférieure à 150°C, de préférence inférieure à 120°C, de façon encore plus préférée inférieure à 100°C ou inférieure à 80°C. En effet, la composition liquide (méth)acrylique, utilisée pour la fabrication des pièces 10 en composite polymère thermoplastique, est liquide à une température bien inférieure aux 25 températures de fusion classiques des thermoplastiques classiques. Ainsi, cela permet de réaliser les pièces 10 en composite polymère thermoplastique qui sont de très grande dimension sans avoir à mettre en oeuvre des procédés où lesdites pièces sont chauffées à des températures élevées. Ainsi, il faut comprendre que les procédés pouvant être utilisés pour fabriquer ces pièces ne nécessitent pas une étape de chauffage à une température 30 élevée comme cela aurait pu être le cas avec un thermoplastique classique. [0051] L'étape 110 de fabrication de pièce 10 en composite polymère thermoplastique peut également comprendre une sous-étape 113 de dépôt d'une couche 13 de polymère thermoplastique (méth)acrylique. Ce dépôt peut être de préférence au niveau d'une zone d'interface d'assemblage destinée à former la future interface soudée. Alternativement, le dépôt est réalisé sur l'intégralité de la pièce 10 en composite polymère thermoplastique. Réf : [0527-Ark83] 3063672 15 [0052] En ce qui concerne l'étape 110 de fabrication de pièces 10 en composite polymère thermoplastique, différents procédés peuvent être utilisés pour fabriquer ces pièces. Il peut être mentionné l'infusion de résine assistée par le vide (VARI), la pultrusion, le moulage par infusion sous vide, le moulage par infusion sous pression, le 5 moulage à l'autoclave, le moulage par transfert de résine (RTM) et des variantes de celui- ci telles que (HP-RTM, C-RTM, I-RTM), le moulage par réaction-injection (RIM), le moulage par réaction-injection renforcée (R-RIM) et des variantes de celui-ci, le moulage à la presse, le moulage par compression, le moulage par compression de liquide (LCM) ou le moulage en feuille (SMC) ou le moulage en vrac (BMC). 10 [0053] Un premier procédé de fabrication préféré pour fabriquer des pièces 10 en composite polymère thermoplastique est un procédé selon lequel la composition liquide (méth)acrylique est transférée sur le renfort fibreux par imprégnation du renfort fibreux dans un moule. Les procédés nécessitant un moule sont énumérés ci-dessus et comprennent le mot moulage. 15 [0054] Un deuxième procédé de fabrication préféré pour fabriquer des pièces 10 en composite polymère thermoplastique sont des procédés selon lesquels la composition liquide est utilisée dans le procédé de pultrusion. Les fibres sont guidées par l'intermédiaire d'un lot de résine comprenant la composition selon l'invention. Les fibres sous forme de renfort fibreux sont, par exemple, sous la forme d'un stratifil unidirectionnel 20 ou un mat de filament continu. Après imprégnation dans le lot de résine, les fibres mouillées sont tirées à travers une filière chauffée, où la polymérisation se produit. [0055] Un troisième procédé de fabrication préféré est l'infusion de résine assistée par le vide (VARI). [0056] Le procédé de fabrication de pièces 10 en composite polymère thermoplastique, 25 mais également de pièces ou produits mécaniques ou structurés, peut comprendre en outre l'étape de post-formage. Le post-formage comprend une flexion ainsi qu'une modification de la forme de la pièce composite. Le procédé de fabrication de pièces 10 en composite polymère thermoplastique peut comprendre en outre une étape de laminage. [0057] Les pièces thermoplastiques obtenues par les procédés selon l'invention peuvent 30 être post-formées après polymérisation de la composition liquide de l'invention. Le formage comprend une flexion ainsi qu'une modification de la forme de la pièce composite. Réf [0527-Ark83] 3063672 16 [0058] En ce qui concerne la composition liquide (méth)acrylique, elle peut comprendre un monomère (méth)acrylique, un polymère (méth)acrylique précurseur et un amorceur radicalaire tel que cela est décrit dans W02013056845 et W02014013028. [0059] En outre, pendant l'imprégnation, lors de la préparation de composite polymère, 5 la viscosité de la composition liquide (méth)acrylique, ou sirop d'imprégnation, doit être régulée et adaptée de manière à ne pas être trop fluide ou trop visqueux, afin d'imprégner correctement chaque fibre du renfort fibreux. Lorsque le mouillage est partiel, soit parce que le sirop est trop fluide ou trop visqueux, des zones « nues », c'est-à-dire des zones non imprégnées, et des zones dans lesquelles des gouttes de polymère se forment sur 10 les fibres, qui sont la cause de la formation de bulles, respectivement, apparaissent. Ces zones « nues » et ces bulles conduisent à l'apparition de défauts dans la pièce en composite polymère ou l'objet en composite polymère final, qui sont la cause, entre autres, d'une perte de résistance mécanique de la pièce en composite polymère ou de l'objet en composite polymère final. De plus, en cas d'utilisation sans imprégnation, il est 15 souhaitable de disposer d'une composition liquide qui polymérise rapidement avec une bonne conversion afin d'augmenter la productivité. [0060] Ainsi, ladite composition liquide (méth)acrylique présente de préférence une viscosité dynamique comprise entre 10 mPa*s et 10 000 mPa*s à 25 °C. La viscosité dynamique de la composition liquide ou du sirop (méth)acrylique est dans une plage de 20 10 mPa*s à 10000 mPa*s, de préférence de 20 mPa*s à 7000 mPa*s et avantageusement de 20 mPa*s à 5000 mPa*s. La viscosité de la composition liquide (méth)acrylique, ou sirop (méth)acrylique liquide, peut être aisément mesurée avec un rhéomètre ou un viscosimètre. La viscosité dynamique est mesurée à 25 °C. Si le sirop (méth)acrylique liquide présente un comportement newtonien, c'est-à-dire sans 25 fluidification par cisaillement, la viscosité dynamique est indépendante du cisaillement dans un rhéomètre ou de la vitesse du mobile dans un viscosimètre. Si la composition liquide présente un comportement non newtonien, c'est-à-dire avec fluidification par cisaillement, la viscosité dynamique est mesurée à un taux de cisaillement de 1s-1 à 25 °C. 30 [0061] Le monomère (méth)acrylique, le monomère est choisi parmi l'acide acrylique, l'acide méthacrylique, des monomères alkylacryliques, des monomères alkylméthacryliques, des monomères hydroxyalkylacryliques et des monomères hydroxyalkylméthacryliques, et des mélanges de ceux-ci. [0062] De préférence, le monomère (méth)acrylique est choisi parmi l'acide acrylique, 35 l'acide méthacrylique, des monomères hydroxyalkylacryliques, des monomères Réf [0527-Ark83] 3063672 17 hydroxyalkylméthacryliques, des monomères alkylacryliques, des monomères alkylméthacryliques et des mélanges de ceux-ci, le groupe alkyle contenant de 1 à 22 carbones linéaires, ramifiés ou cycliques ; le groupe alkyle contenant de préférence de 1 à 12 carbones linéaires, ramifiés ou cycliques. 5 [0063] Avantageusement, le monomère (méth)acrylique est choisi parmi les méthacrylate de méthyle, méthacrylate d'éthyle, acrylate de méthyle, acrylate d'éthyle, acide méthacrylique, acide acrylique, acrylate de n-butyle, acrylate d'isobutyle, méthacrylate de n-butyle, méthacrylate d'isobutyle, acrylate de cyclohexyle, méthacrylate de cyclohexyle, acrylate d'isobornyle, méthacrylate d'isobornyle, acrylate d'hydroxyéthyle 10 et méthacrylate de hydroxyéthyle, et des mélanges de ceux-ci. [0064] Selon un mode de réalisation préféré, au moins 50 (3/0 en poids et de préférence au moins 60 (3/0 en poids du monomère (méth)acrylique est du méthacrylate de méthyle. [0065] Selon un premier mode de réalisation plus préféré, au moins 50 (3/0 en poids, de préférence au moins 60 (3/0 en poids, plus préférablement au moins 70 (3/0 en poids, 15 avantageusement au moins 80 (3/0 en poids et encore plus avantageusement 90 (3/0 en poids du monomère est un mélange de méthacrylate de méthyle avec facultativement au moins un autre monomère. [0066] En ce qui concerne le polymère (méth)acrylique précurseur, il peut être mentionné des méthacrylates de polyalkyle ou des acrylates de polyalkyle. Selon un 20 mode de réalisation préféré, le polymère (méth)acrylique est le poly(méthacrylate de méthyle) (PMMA). [0067] Selon un mode de réalisation, l'homo- ou copolymère de méthacrylate de méthyle (MMA) comprend au moins 70 (3/0, de préférence au moins 80 (3/0, avantageusement au moins 90 (3/0 et plus avantageusement au moins 95 (3/0 en poids de 25 méthacrylate de méthyle. [0068] Selon un autre mode de réalisation, le PMMA est un mélange d'au moins un homopolymère et au moins un copolymère de MMA, ou un mélange d'au moins deux homopolymères ou deux copolymères de MMA avec un poids moléculaire moyen différent, ou un mélange d'au moins deux copolymères de MMA ayant une composition 30 de monomères différente. [0069] Le copolymère de méthacrylate de méthyle (MMA) comprend de 70 (3/0 à 99,7 (3/0 en poids de méthacrylate de méthyle et de 0,3 (3/0 à 30 (3/0 en poids d'au moins un monomère contenant au moins une insaturation éthylénique qui peut copolymériser avec le méthacrylate de méthyle. Réf : [0527-Ark83] 3063672 18 [0070] Ces monomères sont bien connus et il peut être particulièrement mentionné les acides acrylique et méthacrylique et des (méth)acrylates d'alkyle dans lesquels le groupe alkyle contient de 1 à 12 atomes de carbone. À titre d'exemples, il peut être mentionné l'acrylate de méthyle et le (méth)acrylate d'éthyle, de butyle ou de 2-éthylhexyle. De 5 préférence, le comonomère est un acrylate d'alkyle dans lequel le groupe alkyle contient de 1 à 4 atomes de carbone. [0071] Selon un premier mode de réalisation préféré, le copolymère de méthacrylate de méthyle (MMA) comprend de 80 (3/0 à 99,7 °A, avantageusement de 90 (3/0 à 99,7 (3/0 et plus avantageusement de 90 (3/0 à 99,5 (3/0 en poids de méthacrylate de méthyle et de 0,3 (3/0 à 10 20 °A, avantageusement de 0,3 (3/0 à 10 (3/0 et plus avantageusement de 0,5 (3/0 à 10 (3/0 en poids d'au moins un monomère contenant au moins une insaturation éthylénique qui peut copolymériser avec le méthacrylate de méthyle. De préférence, le comonomère est choisi parmi l'acrylate de méthyle et l'acrylate d'éthyle, et des mélanges de ceux-ci. [0072] La masse moléculaire moyen en poids (M, - abréviation en anglais) du polymère 15 (méth)acrylique précurseur doit être élevé, c'est-à-dire supérieur à 50 000 g/mol et de préférence supérieur à 100 000 g/mol. Le poids moléculaire moyen en poids peut être mesuré par chromatographie d'exclusion stérique. [0073] Le polymère (méth)acrylique précurseur est totalement soluble dans le monomère (méth)acrylique ou dans le mélange de monomères (méth)acryliques. Il 20 permet que la viscosité du monomère (méth)acrylique ou du mélange de monomères (méth)acryliques soit augmentée. La composition liquide ou solution obtenue est généralement appelée « sirop » ou « prépolymère ». La valeur de viscosité dynamique du sirop (méth)acrylique liquide est comprise entre 10 mPa.s et 10 000 mPa.s. La viscosité du sirop peut être aisément mesurée avec un rhéomètre ou un viscosimètre. La viscosité 25 dynamique est mesurée à 25°C. Avantageusement, le sirop (méth)acrylique liquide ne contient aucun solvant additionnel ajouté volontairement. [0074] En ce qui concerne l'amorceur radicalaire, il peut être mentionné des amorceurs de polymérisation radicalaires de préférence hydrosolubles ou des amorceurs de polymérisation radicalaires liposolubles ou partiellement liposolubles. 30 [0075] Les amorceurs de polymérisation radicalaires hydrosolubles sont notamment les persulfates de sodium, de potassium ou d'ammonium, utilisés seuls ou en présence d'agents réducteurs tels que les métabisulfites ou hydrosulfites de sodium, le thiosulfate de sodium, le formaldéhyde sulfoxylate de sodium, un mélange de sel disodique de 2- hydroxy-2-sulfinoacide acétique, de sulfite de sodium et de sel disodique de 2-hydroxy-2- Réf [0527-Ark83] 3063672 19 sulfoacide acétique ou encore un mélange de sel disodique de l'hydroxysulfino d'acide acétique et de sel disodique de l'hydroxysulfo d'acide acétique. [0076] Les amorceurs de polymérisation radicalaires liposolubles ou partiellement liposolubles sont notamment des peroxydes ou hydroperoxydes et des dérivés de 1 ' 5 azobisisobutyronitrile. Les peroxydes ou hydroperoxydes sont utilisés en combinaison avec les agents réducteurs décrits précédemment de façon à baisser leur température d'activation. [0077] Le pourcentage massique d'amorceur par rapport au poids total de mélange de monomères est de préférence compris entre 0,05% en poids et 3% en poids, de 10 préférence entre 0,1% en poids et 2% en poids. [0078] L'étape de disposition 120 des deux pièces 10 en composite polymère thermoplastique de manière adjacente ou se chevauchant au niveau d'une zone d'interface d'assemblage 11 est illustrée aux figures 2. Ainsi, la figure 2A présente deux 15 pièces 10 en composite polymère thermoplastique positionnées de manière adjacente et séparées par une zone d'interface d'assemblage 11. Les extrémités des pièces en composite polymère thermoplastique sont positionnées de manière adjacente de façon à former la zone d'interface d'assemblage 11. Comme cela est présenté à la figure 2B, les extrémités peuvent être formées par une section transversale des pièces 10 en composite 20 polymère thermoplastique de façon à former une interface soudée 12 transversale. [0079] Comme cela est présenté aux figures 2C à 2E, les pièces 10 en composite polymère thermoplastique peuvent également être positionnées de façon à se chevaucher et donc à créer une zone de recouvrement correspondant à la future interface soudée 12 telle que représentée sur ces figures. 25 [0080] En outre, les pièces 10 en composite polymère thermoplastique peuvent comporter une couche 13 de polymère thermoplastique (méth)acrylique. Comme évoqué précédemment cette couche 13 peut être de préférence positionnée au niveau d'une zone d'interface d'assemblage destinée à former la future interface soudée 12 (Fig. 2D). Alternativement, le dépôt de la couche 13 est réalisé sur l'intégralité de la pièce 10 en 30 composite polymère thermoplastique comme cela est présenté en figure 2E. Ledit dépôt permet en particulier d'obtenir une couche 13 de polymère thermoplastique (méth)acrylique d'au moins 0,5 mm d'épaisseur sur la surface destinée à être soudée. [0081] En particulier, l'interface soudée ou de soudage 12 présente une épaisseur supérieure ou égale à 1 mm, de préférence supérieure ou égale à 2 mm. L'épaisseur de Réf [0527-Ark83] 3063672 20 l'interface soudée 12 peut être mesurée par des méthodes conventionnelles par exemple à partir d'une coupe verticale de ladite interface soudée 12. [0082] Les figures 2A à 2E ne représentent qu'une vue en coupe de l'interface soudée 12 mais cette dernière s'étend de préférence sur une longueur importante des pièces 10 5 en composite polymère thermoplastique. Ainsi, l'interface soudée 12 peut présenter une longueur supérieure à 1 mètre, de préférence supérieure à 5 mètres et de façon encore plus préférée, supérieure à 10 mètres. En outre, le procédé selon l'invention est particulièrement bien adapté à des pièces 10 en composite polymère thermoplastique de grande taille. Ainsi de façon préférée, au moins une des deux pièces 10 en composite 10 polymère thermoplastique comporte une dimension supérieure à 1 mètre, de préférence supérieure à 2 mètres. [0083] L'étape de chauffage 130 permet de faire fondre la matrice de polymère thermoplastique (méth)acrylique au niveau de ladite zone d'interface d'assemblage 11 de 15 façon à former un objet 1 en composite polymère thermoplastique comportant une interface soudée 12. La matrice de polymère thermoplastique (méth)acrylique peut être fondue par une technique sélectionnée parmi : le soudage par ultrasons, le soudage par induction, le soudage par fil résistif, le soudage par friction-agitation, le soudage au laser, le chauffage par infrarouge ou par rayonnement ultraviolet. De préférence, la matrice de 20 polymère thermoplastique (méth)acrylique est fondue par soudage par fil résistif. [0084] Le soudage selon l'invention peut être réalisé avec ou sans apport de matière polymère thermoplastique (méth)acrylique d'apport. En effet, lors du chauffage, un apport de matière polymère thermoplastique (méth)acrylique peut être réalisé par exemple sous la forme d'une baguette en polymère thermoplastique (méth)acrylique. Cela est 25 avantageux lorsqu'un creux ou un espace vide est formé est formé lors de l'étape 120 de disposition des deux pièces de composite polymère thermoplastique. L'apport de matériau thermoplastique de remplissage, via la baguette en polymère thermoplastique (méth)acrylique, permet de combler d'éventuels creux ou espace. [0085] De façon préférée, lors de l'étape de chauffage 230, la température au niveau de 30 l'interface d'assemblage 11 est comprise entre 160°C et 300°C. Cette température peut être mesurée classiquement par thermomètre infrarouge. [0086] Les figures 3A, 3B représentent deux illustrations simplifiées en vue du dessus d'une coupe longitudinale de deux pièces 20 d'un profilé de fenêtre assemblées conformément au procédé selon l'invention. Dans la figure 3A, les deux pièces 20 d'un 35 profilé de fenêtre en composite polymère thermoplastique sont séparées par un miroir chauffant 24 (hot plate). Lorsque la température de fusion est atteinte, le miroir chauffant Réf [0527-Ark83] 3063672 21 24 est retiré et les deux pièces 20 d'un profilé de fenêtre en composite polymère thermoplastique sont mises en contact (cf. Fig.3B) l'une avec l'autre de façon à former le profilé de fenêtre 2 en composite polymère thermoplastique comportant une interface soudée 22. 5 [0087] L'étape optionnelle d'application 140 d'une pression comporte la génération d'une pression au niveau de l'interface d'assemblage 11. Cette pression, réalisée après l'étape de chauffage 130, permet de renforcer l'interface soudée entre les au moins deux pièces 10 en composite polymère de façon à former un objet en composite polymère 10 thermoplastique comportant une interface soudée 12. Les deux pièces 10 en composite polymère thermoplastique peuvent également être solidement fixées ensemble dans la position ou la forme souhaitée et maintenues jusqu'à ce que la matrice polymère thermoplastique ait refroidi, formant ainsi une interface soudée 12 ferme. La pression peut par exemple être réalisée par l'application d'un vide d'air partiel au niveau de la zone 15 d'assemblage 11 des au moins deux pièces 10 en composite polymère thermoplastique. La pression peut également réaliser par l'application d'une force sensiblement perpendiculaire à la zone d'interface d'assemblage 11 par exemple via le dépôt d'un gabarit sur les au moins deux pièces en composite polymère thermoplastique. 20 [0088] L'étape optionnelle de refroidissement 150 permet d'améliorer les propriétés mécaniques de l'interface soudée 12. Cette étape de refroidissement 150 peut être réalisée à température ambiante (e.g. entre 15°C et 25°C) ou bien à une température inférieure à la Tg du polymère thermoplastique (méth)acrylique. 25 [0089] Selon un deuxième aspect, la présente invention concerne un objet en composite polymère thermoplastique fabriqué à partir au moins deux pièces 10 en composite polymère thermoplastique. Comme mentionné précédemment, le composite polymère thermoplastique comporte un renfort fibreux et une matrice de polymère 30 thermoplastique (méth)acrylique et les au moins deux pièces 10 en composite polymère thermoplastique sont reliées par une interface soudée 12. Des objets en composite polymère thermoplastique selon l'invention peuvent être utilisés dans de nombreux domaine et de préférence dans les domaines du bâtiment, de l'aéronautique, nautique, automobile et loisir. Ainsi, objet en composite polymère thermoplastique selon l'invention 35 peut être, de préférence, sélectionné parmi un revêtement constitué d'une pluralité de panneaux, un garde-corps, un profilé de fenêtre, le fuselage d'un aéronef, des renforts Réf [0527-Ark83] 3063672 22 pour la construction, une traverse (notamment de véhicule), une pièce de caisse en blanc d'un véhicule, une nacelle, un empennage, une dérive, un aileron, un volet, une pale d'hydrolienne, une coque, un pont, une cloison de bateau, des pièces d'habillages (capotage) pour automobile. 5 [0090] Dans la suite de la description, trois autres exemples d'objets sont donnés [0091] Les figures 4A et 4B représentent des objets 3, 4 en composite polymère thermoplastique selon l'invention. La figures 4A représente une traverse 3 de type renfort de pare chocs pour véhicule automobile en composite polymère thermoplastique selon l'invention comportant des interfaces de soudage 32. Ces pièces 30 en composite 10 polymère thermoplastique forment des éléments de structure d'un véhicule et sont reliées par plusieurs interfaces de soudage 32. L'invention ne se limite pas ces pièces 30 particulières mais pourrait également être mise en oeuvre dans la fabrication d'autres pièces constituant par exemple la caisse du véhicule telles que les côtés, les planchers, les ailes, les portières, la traverse 40 reliant les trains arrière comme cela est représenté 15 en figure 4B. [0092] La figure 5 représente quant à elle une partie de fuselage 5 d'un aéronef comportant plusieurs pièces 50 de fuselage en composite polymère thermoplastique dont certaines comportent une couche 53 de polymère thermoplastique (méth)acrylique. [0093] En outre, de façon préférée, l'objet 1, 2, 3, 4, 5 en composite polymère 20 thermoplastique selon l'invention ne comprend pas plus de 50 (3/0 en poids, de façon plus préférée pas plus de 30 (3/0 en poids et de façon encore plus préférée pas plus de 10 (3/0 en poids de polymères thermodurcissables tel que des résines époxydes ou polyesters ou polyuréthannes. Or jusqu'ici, les polymères thermodurcissables ont généralement été utilisés dans la fabrication des objets 1 en composite polymère. De même, de façon 25 préférée, l'objet 1 en composite polymère thermoplastique selon l'invention ne comprend pas plus de 10 (3/0 en poids, de façon plus préférée pas plus de 8 (3/0 en poids et de façon encore plus préférée pas plus de 5 % en poids de colles, de préférence de colles thermodurcissables. En effet, le collage des différentes pièces d'objets en composite polymère est généralement réalisé avec de la colle structurelle thermodurcissable de type 30 résine époxyde. [0094] De façon préférée, le composite polymère thermoplastique d'une pièce 10, 20, 30, 40, 50 selon l'invention est recouvert au moins partiellement d'une couche de polymère thermoplastique (meth)acrylique d'au moins 0,5 mm, de préférence d'au moins 1 Réf [0527-Ark83] 3063672 23 mm, de façon plus préférée d'au moins 2 mm d'épaisseur par exemple sur une surface destinée à être soudée. Le composite polymère est plus particulièrement recouvert de cette couche de polymère thermoplastique (meth)acrylique au niveau d'une zone d'interface d'assemblage destinée à former la future interface soudée 12. Cela permet 5 notamment d'éviter l'apparition de zones à moindre concentration en polymère thermoplastique. Alternativement, la pièce 10, 20, 30, 40, 50 en composite polymère thermoplastique peut présenter au moins une face recouverte de la couche de polymère thermoplastique (méth)acrylique. [0095] De façon particulièrement avantageuse, l'objet 1, 2, 3, 4, 5 en composite 10 polymère selon l'invention comporte une interface soudée 12, 22, 32, 42 présentant une longueur supérieure à 1 mètre, de préférence supérieure à 5 mètres. [0096] Dans le cadre de l'invention, l'utilisation de pièces 10 en composite polymère thermoplastique, comportant un renfort fibreux et une matrice de polymère thermoplastique (méth)acrylique permet de réduire significativement la quantité de 15 polymère thermodurcissable utilisée dans les objets 1, 2, 3, 4, 5 en composite polymère et ouvre des possibilités non envisageables avec des thermodurcissable telles qu'un recyclage d'une majorité de l'objet 1, 2, 3, 4, 5 en composite polymère thermoplastique, ainsi que des assemblages ou des réparations facilités. 20 Réf [0527-Ark83] REVENDICATIONS1 Procédé (100) de fabrication d'un objet (1) en composite polymère thermoplastique, à partir d'au moins deux pièces (10) en composite polymère thermoplastique, ledit composite polymère thermoplastique comportant un renfort fibreux et une matrice de polymère thermoplastique, ledit procédé comprenant les étapes de : disposition (120) des deux pièces (10) en composite polymère thermoplastique de manière adjacente ou se chevauchant au niveau d'une zone d'interface d'assemblage (11), et chauffage (130) pour faire fondre la matrice de polymère thermoplastique au niveau de ladite zone d'interface d'assemblage (11), de façon à former un objet (1) en composite polymère thermoplastique comportant une interface soudée (12). 2. Procédé de fabrication selon la revendication 1, caractérisé en ce que les au moins deux pièces en composite polymère thermoplastique sont des pièces en composite polymère thermoplastique (méth)acrylique. 3. Procédé de fabrication selon l'une des revendications 1 ou 2, caractérisé en ce qu'il comprend au préalable une étape de fabrication (110) d'au moins deux pièces (10) en composite polymère thermoplastique (méth)acrylique, comportant un renfort fibreux et une matrice de polymère thermoplastique (méth)acrylique. 4. Procédé de fabrication selon l'une quelconque des revendications 1 à 3, caractérisé en ce que le renfort fibreux comporte des fibres sélectionnées parmi des fibres de carbone, ou des fibres de verre, ou des fibres de basalte, ou des fibres à base de polymères, ou des fibres végétales, seules ou en mélange. 5. Procédé de fabrication selon l'une quelconque des revendications 1 à 4, caractérisé en ce que le renfort fibreux est à base de fibres présentant un rapport de forme d'au moins 1000. 6. Procédé de fabrication selon l'une quelconque des revendications 1 à 5, caractérisé en ce qu'il comporte en outre, après l'étape de chauffage (130) une étape d'application (140) d'une pression à l'interface pour souder ensemble les au moins deux pièces (10) en composite polymère thermoplastique. 7. Procédé de fabrication selon l'une quelconque des revendications 2 à 6, caractérisé en ce que le polymère thermoplastique (méth)acrylique est sélectionné parmi le poly(méthacrylate de méthyle) (PMMA) ou les copolymères de méthacrylate de méthyle (MMA), ou leurs mélange. 8. Procédé de fabrication selon l'une quelconque des revendications 2 à 7, caractérisé en ce que le polymère thermoplastique (méth)acrylique possède une température de transition vitreuse (Tg) comprise entre 50°C et 160°C. Réf [0527-Ark83] 3063672 25 9. Procédé de fabrication selon l'une quelconque des revendications 2 à 8, caractérisé en ce que la matrice de polymère thermoplastique (méth)acrylique comprend en outre un ou plusieurs additifs ou charges. 5 10. Procédé de fabrication selon l'une quelconque des revendications 3 à 9, caractérisé en ce que l'étape de fabrication (110) d'au moins deux pièces (10) en composite polymère thermoplastique (méth)acrylique, comprend les sous-étapes suivantes : - imprégnation (111) d'un renfort fibreux avec une composition liquide (méth)acrylique, 10 - polymérisation (112) de la composition liquide (méth)acrylique. 11. Procédé de fabrication selon l'une quelconque des revendications 1 à 10, caractérisé en ce que les pièces (10) en composite polymère thermoplastique sont fabriquées à une température inférieure à 150°C, de préférence inférieure à 100 °C. 12. Procédé de fabrication selon l'une quelconque des revendications 1 à 11, caractérisé en ce que les pièces (10) en composite polymère thermoplastique sont fabriquées par moulage par injection basse pression, moulage par infusion ou par moulage de rubans pré-imprégnés de composite polymère thermoplastique (méth)acrylique. 13. Procédé de fabrication selon l'une quelconque des revendications 1 à 12, caractérisé en ce qu'au moins une des deux pièces (10) en composite polymère thermoplastique comporte une couche (13) de polymère thermoplastique (méth)acrylique d'au moins 0,5 mm d'épaisseur sur la surface destinée à être soudée. 14. Procédé de fabrication selon l'une quelconque des revendications 1 à 13, caractérisé en ce que, lors de l'étape de chauffage, la température au niveau de l'interface soudée (11) est comprise entre 160 et 300°C. 30 15. Procédé de fabrication selon l'une quelconque des revendications 1 à 14, caractérisé en ce que la matrice de polymère thermoplastique est fondue (130) par une technique sélectionnée parmi : le soudage par ultrasons, le soudage par induction, le soudage par fil résistif, le soudage par friction-agitation, soudage au laser, le chauffage par infrarouge ou par rayonnement ultraviolet, et de préférence par soudage par fil résistif. 35 16. Procédé de fabrication selon l'une quelconque des revendications 1 à 15, caractérisé en ce qu'au moins une des deux pièces (10) en composite polymère thermoplastique comporte au moins un filament résistif positionné au niveau de l'interface d'assemblage (11). 40 17. Objet (1) en composite polymère fabriqué à partir d'au moins deux pièces (10) en composite polymère thermoplastique caractérisé en ce que ledit composite polymère thermoplastique comporte un renfort fibreux et une matrice de polymère thermoplastique, de préférence (méth)acrylique, et en ce que les au moins deux 45 pièces (10) en composite polymère thermoplastique sont reliées par une interface soudée (12). Réf [0527-Ark83] 15 20 25 3063672 26 18. Objet en composite polymère selon la revendication 17, caractérisé en ce qu'il ne comprend pas plus de 50 (3/0, de préférence pas plus de 30%, en poids de polymère thermodurcissable. 5 19. Objet en composite polymère selon l'une des revendications 17 ou 18, caractérisé en ce qu'il ne comprend pas plus de 10 (3/0, de préférence pas plus de 8%, en poids de colle, de préférence de colle thermodurcissable. 10 20. Objet en composite polymère selon l'une quelconque des revendications 17 à 19, caractérisé en ce que le polymère thermoplastique (méth)acrylique est sélectionné parmi le poly(méthacrylate de méthyle) (PMMA) ou les copolymères de méthacrylate de méthyle (MMA), ou leurs mélange. 15 21. Objet en composite polymère selon l'une quelconque des revendications 17 à 20, caractérisée en ce qu'il est sélectionné parmi : un revêtement constitué d'une pluralité de panneaux, un garde-corps, un profilé de fenêtre, le fuselage d'un aéronef, des renforts pour la construction, une traverse notamment de véhicule, une pièce de caisse en blanc d'un véhicule, une nacelle, un empennage, une dérive, un aileron, un 20 volet, une pale d'hydrolienne, une coque, un pont, une cloison de bateau, et des pièces d'habillages (capotage) pour automobile. Réf [0527-Ark83]